【手続補正書】
【提出日】平成25年11月1日(2013.11.1)
【手続補正１】
【補正対象書類名】特許請求の範囲
【補正対象項目名】全文
【補正方法】変更
【補正の内容】
【特許請求の範囲】
【請求項１】
再充電可能バッテリで使用するためのカソードであって、前記カソードは、
約２５０ｎｍ以下の平均粒径を有する粉末を含む安定剤と、
銀と
を含むカソード活性物質を含み、
前記カソード活性物質は、約０．５重量％以下の前記安定剤を含み、前記カソードは、約９８％を上回るクーロン効率を有する、カソード。
【請求項２】
前記カソード活性物質は、銀を含み、前記銀は、Ａｇ、ＡｇＯ、Ａｇ２Ｏ、Ａｇ２Ｏ３、ＡｇＯＨ、Ａｇ（ＯＨ）２、Ａｇ（ＯＨ）３、ＡｇＯＯＨ、ＡｇＯＮａ、ＡｇＯＫ、ＡｇＯＬｉ、ＡｇＯＲｂ、ＡｇＯＯＮａ、ＡｇＯＯＫ、ＡｇＯＯＬｉ、ＡｇＯＯＲｂ、ＡｇＣｕＯ２、ＡｇＦｅＯ２、ＡｇＭｎＯ２、Ａｇ２ＣｕＭｎＯ４、それらの任意の水和物、またはそれらの任意の組み合わせを含む、請求項１に記載のカソード。
【請求項３】
前記安定剤は、ｐ型半導体、ｎ型半導体、またはそれらの任意の組み合わせを含む、粉末を含む、請求項１または２のいずれか一方に記載のカソード。
【請求項４】
前記安定剤は、ＺｎＯ、ＳｉＯ２、ＺｒＯ２、ＴｉＯ２、Ａｌ２Ｏ３、ＭｇＯ、ＳｉＣ、Ｉｎ２Ｏ３、Ｈｏ２Ｏ３、ＺｎＴｉＯ３、Ｂ２Ｏ３、ＬｉＡｌＯ２、ＢａＴｉＯ３、Ｌｉ４−ｘＣａｘＳｉＯ４、Ｌｉ４−ｘＭｇｘＳｉＯ４、Ｂｉ２Ｏ３、Ｙｂ２Ｏ３、ＭｎＯ２、ウルトラマリン、またはそれらの任意の組み合わせを含む、粉末を含み、ｘは、１〜４である、請求項１〜３のうちのいずれかに記載のカソード。
【請求項５】
前記カソード活性物質は、約０．０１重量％から約０．３重量％の前記安定剤を含む、請求項１〜４のうちのいずれかに記載のカソード。
【請求項６】
前記銀はさらに、Ｐｂ、Ｂ、Ａｌ、Ｇａ、Ｚｎ、Ｎｉ、Ｐｄ、Ｉｎ、Ｆｅ、またはそれらの任意の組み合わせを含む、請求項１〜５のうちのいずれかに記載のカソード。
【請求項７】
前記銀は、Ｐｂ、Ｂ、Ａｌ、Ｇａ、Ｚｎ、Ｎｉ、Ｐｄ、Ｉｎ、Ｆｅ、またはそれらの任意の組み合わせを含む、第１のドーパントでドープされる、請求項１〜６のうちのいずれかに記載のカソード。
【請求項８】
前記銀は、Ｐｂ、Ｂ、Ａｌ、Ｇａ、Ｚｎ、Ｎｉ、Ｐｄ、Ｉｎ、Ｆｅ、またはそれらの任意の組み合わせを含む、コーティング剤で被覆される、請求項１〜７のうちのいずれかに記載のカソード。
【請求項９】
前記安定剤は、ＺｎＯを含む、粉末を含む、請求項１〜８のうちのいずれかに記載のカソード。
【請求項１０】
前記ＺｎＯは、Ａｌ２Ｏ３、酸化鉄、酸化インジウム、またはそれらの任意の組み合わせを含む、第２のドーパントでドープされる、請求項９に記載のカソード。
【請求項１１】
前記安定剤は、ＺｒＯ２を含む粉末を含む、請求項１〜１０のうちのいずれかに記載のカソード。
【請求項１２】
前記安定剤は、ＳｉＯ２を含む粉末を含む、請求項１〜１１のうちのいずれかに記載のカソード。
【請求項１３】
前記安定剤は、粉末を含み、前記粉末は、ＳｉＯ２、ＺｒＯ２、およびＺｎＯを含む、粒子を含む、請求項１〜１２のうちのいずれかに記載のカソード。
【請求項１４】
前記安定剤は、ＳｉＯ２粒子、ＺｒＯ２粒子、およびＺｎＯ粒子を含む、粉末を含む、請求項１〜１２のうちのいずれかに記載のカソード。
【請求項１５】
前記ＺｎＯ粒子は、Ａｌ２Ｏ３を含む第２のドーパントでドープされる、請求項１４に記載のカソード。
【請求項１６】
前記ＺｎＯ粒子は、前記ＺｎＯ粒子の重量で、約１重量％から約１０重量％のＡｌ２Ｏ３を含む、請求項１５に記載のカソード。
【請求項１７】
銀と、安定剤とを含むカソード活性物質を含むカソードと、
亜鉛を含むアノードと、
電解質と
を含み、
前記安定剤は、約２５０ｎｍ以下の平均粒径を有する粉末を含み、前記銀は、前記安定剤の１つ以上の粒子と関連し、前記安定剤は、約９８％を上回るクーロン効率を伴う前記カソードを付与するのに十分な量で存在する、再充電可能バッテリ。
【請求項１８】
前記安定剤は、ＺｎＯ、ＳｉＯ２、ＺｒＯ２、ＴｉＯ２、Ａｌ２Ｏ３、ＭｇＯ、ＳｉＣ、Ｉｎ２Ｏ３、Ｈｏ２Ｏ３、ＺｎＴｉＯ３、Ｂ２Ｏ３、ＬｉＡｌＯ２、ＢａＴｉＯ３、Ｌｉ４−ｘＣａｘＳｉＯ４、Ｌｉ４−ｘＭｇｘＳｉＯ４、Ｂｉ２Ｏ３、Ｙｂ２Ｏ３、ＭｎＯ２、ウルトラマリン、またはそれらの任意の組み合わせを含む、粉末を含み、ｘは、１〜４である、請求項１７に記載の再充電可能バッテリ。
【手続補正２】
【補正対象書類名】明細書
【補正対象項目名】００４５
【補正方法】変更
【補正の内容】
【００４５】
いくつかの方法では、銀カソードはさらに、ＰＴＦＥ等の結合剤を含む。
本願明細書は、例えば、以下の項目も提供する。
（項目１）
再充電可能バッテリで使用するためのカソードであって、
約２５０ｎｍ以下の平均粒径を有する粉末を含む、安定剤と
銀と
を含む、カソード活性物質を含み、
前記安定剤は、約９８％を上回るクーロン効率を伴う前記カソードを付与するのに十分な量で存在する、カソード。
（項目２）
前記カソード活性物質は、銀を含み、前記銀は、Ａｇ、ＡｇＯ、Ａｇ２Ｏ、Ａｇ２Ｏ３、ＡｇＯＨ、Ａｇ（ＯＨ）２、Ａｇ（ＯＨ）３、ＡｇＯＯＨ、ＡｇＯＮａ、ＡｇＯＫ、ＡｇＯＬｉ、ＡｇＯＲｂ、ＡｇＯＯＮａ、ＡｇＯＯＫ、ＡｇＯＯＬｉ、ＡｇＯＯＲｂ、ＡｇＣｕＯ２、ＡｇＦｅＯ２、ＡｇＭｎＯ２、Ａｇ２ＣｕＭｎＯ４、それらの任意の水和物、またはそれらの任意の組み合わせを含む、項目１に記載のカソード。
（項目３）
前記安定剤は、ｐ型半導体、ｎ型半導体、またはそれらの任意の組み合わせを含む、粉末を含む、項目１または２のいずれか一方に記載のカソード。
（項目４）
前記安定剤は、ＺｎＯ、ＳｉＯ２、ＺｒＯ２、ＴｉＯ２、Ａｌ２Ｏ３、ＭｇＯ、ＳｉＣ、Ｉｎ２Ｏ３、Ｈｏ２Ｏ３、ＺｎＴｉＯ３、Ｂ２Ｏ３、ＬｉＡｌＯ２、ＢａＴｉＯ３、Ｌｉ４−ｘＣａｘＳｉＯ４、Ｌｉ４−ｘＭｇｘＳｉＯ４、Ｂｉ２Ｏ３、Ｙｂ２Ｏ３、ＭｎＯ２、ウルトラマリン、またはそれらの任意の組み合わせを含む、粉末を含み、ｘは、１〜４である、項目１〜３のうちのいずれかに記載のカソード。
（項目５）
前記カソード活性物質は、約０．５重量％以下の前記安定剤を含む、項目１〜４のうちのいずれかに記載のカソード。
（項目６）
前記カソード活性物質は、約０．０１重量％から約０．３重量％の前記安定剤を含む、項目１〜５のうちのいずれかに記載のカソード。
（項目７）
前記銀はさらに、Ｐｂ、Ｂ、Ａｌ、Ｇａ、Ｚｎ、Ｎｉ、Ｐｄ、Ｉｎ、Ｆｅ、またはそれらの任意の組み合わせを含む、項目１〜６のうちのいずれかに記載のカソード。
（項目８）
前記銀は、Ｐｂ、Ｂ、Ａｌ、Ｇａ、Ｚｎ、Ｎｉ、Ｐｄ、Ｉｎ、Ｆｅ、またはそれらの任意の組み合わせを含む、第１のドーパントでドープされる、項目１〜７のうちのいずれかに記載のカソード。
（項目９）
前記銀は、Ｇａを含む、第１のドーパントでドープされる、項目１〜８のうちのいずれかに記載のカソード。
（項目１０）
前記銀は、Ｐｂ、Ｂ、Ａｌ、Ｇａ、Ｚｎ、Ｎｉ、Ｐｄ、Ｉｎ、Ｆｅ、またはそれらの任意の組み合わせを含む、コーティング剤で被覆される、項目１〜９のうちのいずれかに記載のカソード。
（項目１１）
前記銀は、Ｐｂを含む、コーティング剤で被覆される、項目１〜１０のうちのいずれかに記載のカソード。
（項目１２）
前記安定剤は、ＺｎＯを含む、粉末を含む、項目１〜１１のうちのいずれかに記載のカソード。
（項目１３）
前記ＺｎＯは、Ａｌ２Ｏ３、酸化鉄、酸化インジウム、またはそれらの任意の組み合わせを含む、第２のドーパントでドープされる、項目１２に記載のカソード。
（項目１４）
前記ＺｎＯは、Ａｌ２Ｏ３を含む、第２のドーパントでドープされる、項目１３に記載のカソード。
（項目１５）
前記安定剤は、ＺｒＯ２を含む、粉末を含む、項目１〜１４のうちのいずれかに記載のカソード。
（項目１６）
前記安定剤は、ＳｉＯ２を含む、粉末を含む、項目１〜１５のうちのいずれかに記載のカソード。
（項目１７）
前記安定剤は、粉末を含み、前記粉末は、ＳｉＯ２、ＺｒＯ２、およびＺｎＯを含む、粒子から成る、項目１〜１６のうちのいずれかに記載のカソード。
（項目１８）
前記安定剤は、ＳｉＯ２粒子、ＺｒＯ２粒子、およびＺｎＯ粒子を含む、粉末を含む、項目１〜１６のうちのいずれかに記載のカソード。
（項目１９）
前記ＺｎＯ粒子は、Ａｌ２Ｏ３を含む、第２のドーパントでドープされる、項目１８に記載のカソード。
（項目２０）
前記ＺｎＯ粒子は、前記ＺｎＯ粒子の重量で、約１重量％から約１０重量％のＡｌ２Ｏ３を含む、項目１９に記載のカソード。
（項目２１）
前記カソードはさらに、結合剤を含む、項目１〜２０のうちのいずれかに記載のカソード。
（項目２２）
前記結合剤は、ＰＴＦＥを含む、項目２１に記載のカソード。
（項目２３）
銀と、安定剤とを含む、カソード活性物質を含むカソードと、
亜鉛を含む、アノードと
電解質と
を含み、
前記安定剤は、約２５０ｎｍ以下の平均粒径を有する粉末を含み、前記銀は、前記安定剤の１つ以上の粒子と関連し、前記安定剤は、約９８％を上回るクーロン効率を伴う前記カソードを付与するのに十分な量で存在する、再充電可能バッテリ。
（項目２４）
前記安定剤は、ＺｎＯ、ＳｉＯ２、ＺｒＯ２、ＴｉＯ２、Ａｌ２Ｏ３、ＭｇＯ、ＳｉＣ、Ｉｎ２Ｏ３、Ｈｏ２Ｏ３、ＺｎＴｉＯ３、Ｂ２Ｏ３、ＬｉＡｌＯ２、ＢａＴｉＯ３、Ｌｉ４−ｘＣａｘＳｉＯ４、Ｌｉ４−ｘＭｇｘＳｉＯ４、Ｂｉ２Ｏ３、Ｙｂ２Ｏ３、ＭｎＯ２、ウルトラマリン、またはそれらの任意の組み合わせを含む、粉末を含み、ｘは、１〜４である、項目２３に記載の再充電可能バッテリ。
（項目２５）
前記銀は、Ａｇ、ＡｇＯ、Ａｇ２Ｏ、Ａｇ２Ｏ３、ＡｇＯＨ、Ａｇ（ＯＨ）２、Ａｇ（ＯＨ）３、ＡｇＯＯＨ、ＡｇＯＮａ、ＡｇＯＫ、ＡｇＯＬｉ、ＡｇＯＲｂ、ＡｇＯＯＮａ、ＡｇＯＯＫ、ＡｇＯＯＬｉ、ＡｇＯＯＲｂ、ＡｇＣｕＯ２、ＡｇＦｅＯ２、ＡｇＭｎＯ２、Ａｇ２ＣｕＭｎＯ４、それらの任意の水和物、またはそれらの任意の組み合わせを含む、項目２３または２４のいずれか一方に記載の再充電可能バッテリ。
（項目２６）
前記カソード活性物質は、約７重量％以下の前記安定剤を含む、項目２３〜２５のうちのいずれかに記載の再充電可能バッテリ。
（項目２７）
前記カソード活性物質は、約０．０１重量％から約０．３重量％の前記安定剤を含む、項目２３〜２６のうちのいずれかに記載の再充電可能バッテリ。
（項目２８）
前記銀はさらに、Ｐｂ、Ｂ、Ａｌ、Ｇａ、Ｚｎ、Ｎｉ、Ｐｄ、Ｉｎ、Ｆｅ、またはそれらの任意の組み合わせを含む、項目２３〜２７のうちのいずれかに記載の再充電可能バッテリ。
（項目２９）
前記銀は、Ｐｂ、Ｂ、Ａｌ、Ｇａ、Ｚｎ、Ｎｉ、Ｐｄ、Ｉｎ、Ｆｅ、またはそれらの任意の組み合わせを含む、第１のドーパントでドープされる、項目２３〜２８のうちのいずれかに記載の再充電可能バッテリ。
（項目３０）
前記銀は、Ｐｂ、Ｂ、Ａｌ、Ｇａ、Ｚｎ、Ｎｉ、Ｐｄ、Ｉｎ、Ｆｅ、またはそれらの任意の組み合わせを含む、コーティング剤で被覆される、項目２３〜２９のうちのいずれかに記載の再充電可能バッテリ。
（項目３１）
前記銀は、Ｐｂを含む、コーティング剤で被覆され、前記銀は、Ｇａを含む、第１のドーパントでドープされる、項目２３〜３０のうちのいずれかに記載の再充電可能バッテリ。
（項目３２）
前記安定剤は、ＺｎＯを含む、粉末を含む、項目２３〜３１のうちのいずれかに記載の再充電可能バッテリ。
（項目３３）
前記ＺｎＯは、Ａｌ２Ｏ３、酸化鉄、酸化インジウム、またはそれらの任意の組み合わせを含む、第２のドーパントでドープされる、項目３２に記載の再充電可能バッテリ。
（項目３４）
前記ＺｎＯは、Ａｌ２Ｏ３を含む、第２のドーパントでドープされる、項目３３に記載の再充電可能バッテリ。
（項目３５）
前記安定剤は、ＺｒＯ２を含む、粉末を含む、項目２３〜３４のうちのいずれかに記載の再充電可能バッテリ。
（項目３６）
前記安定剤は、ＳｉＯ２を含む、粉末を含む、項目２３〜３５のうちのいずれかに記載の再充電可能バッテリ。
（項目３７）
前記安定剤は、粉末を含み、前記粉末は、ＳｉＯ２、ＺｒＯ２、およびＺｎＯを含む、複数の粒子を含む、項目２３〜３６のうちのいずれかに記載の再充電可能バッテリ。
（項目３８）
前記安定剤は、ＳｉＯ２粒子、ＺｒＯ２粒子、およびＺｎＯ粒子を含む、粉末を含む、項目２３〜３６のうちのいずれかに記載の再充電可能バッテリ。
（項目３９）
前記ＺｎＯ粒子は、Ａｌ２Ｏ３を含む、第２のドーパントでドープされる、項目３８に記載の再充電可能バッテリ。
（項目４０）
前記ＺｎＯ粒子は、前記ＺｎＯ粒子の重量で、約１重量％から約１０重量％のＡｌ２Ｏ３を含む、項目３９に記載の再充電可能バッテリ。
（項目４１）
前記カソードはさらに、結合剤を含む、項目２３〜４０のうちのいずれかに記載の再充電可能バッテリ。
（項目４２）
前記結合剤は、ＰＴＦＥを含む、項目４１に記載の再充電可能バッテリ。
（項目４３）
銀と、安定剤とを含むカソード活性物質を含むカソードと、
Ｚｎを含む、アノードと、
電解質と
を含み、
前記安定剤は、約２５０ｎｍ以下の平均粒径を有する粉末を含み、前記銀は、安定剤の少なくとも１つの粒子と関連付けられ、前記カソード活性物質は、電池が、約７０回よりも多くの充電サイクル後に、実質的に一定の電荷容量を保持するように、十分な量の安定剤を含む、電気化学電池。
（項目４４）
前記銀は、Ａｇ、ＡｇＯ、Ａｇ２Ｏ、Ａｇ２Ｏ３、ＡｇＯＨ、Ａｇ（ＯＨ）２、Ａｇ（ＯＨ）３、ＡｇＯＯＨ、ＡｇＯＮａ、ＡｇＯＫ、ＡｇＯＬｉ、ＡｇＯＲｂ、ＡｇＯＯＮａ、ＡｇＯＯＫ、ＡｇＯＯＬｉ、ＡｇＯＯＲｂ、ＡｇＣｕＯ２、ＡｇＦｅＯ２、ＡｇＭｎＯ２、Ａｇ２ＣｕＭｎＯ４、それらの任意の水和物、またはそれらの任意の組み合わせを含む、項目４２に記載の電池。
（項目４５）
前記銀はさらに、Ｐｂ、Ｂ、Ａｌ、Ｇａ、Ｚｎ、Ｎｉ、Ｐｄ、Ｉｎ、Ｆｅ、またはそれらの任意の組み合わせを含む、項目４３または４４のいずれか一方に記載の電池。
（項目４６）
前記銀は、Ｐｂ、Ｂ、Ａｌ、Ｇａ、Ｚｎ、Ｎｉ、Ｐｄ、Ｉｎ、Ｆｅ、またはそれらの任意の組み合わせを含む、第１のドーパントを含む、項目４３〜４５のうちのいずれかに記載の電池。
（項目４７）
前記銀は、Ｐｂ、Ｂ、Ａｌ、Ｇａ、Ｚｎ、Ｎｉ、Ｐｄ、Ｉｎ、Ｆｅ、またはそれらの任意の組み合わせを含む、コーティング剤で被覆される、項目４３〜４６のうちのいずれかに記載の電池。
（項目４８）
前記安定剤は、ＺｎＯ、ＳｉＯ２、ＺｒＯ２、ＴｉＯ２、Ａｌ２Ｏ３、ＭｇＯ、ＳｉＣ、Ｉｎ２Ｏ３、Ｈｏ２Ｏ３、ＺｎＴｉＯ３、Ｂ２Ｏ３、ＬｉＡｌＯ２、ＢａＴｉＯ３、Ｌｉ４−ｘＣａｘＳｉＯ４、Ｌｉ４−ｘＭｇｘＳｉＯ４、Ｂｉ２Ｏ３、Ｙｂ２Ｏ３、ＭｎＯ２、ウルトラマリン、またはそれらの任意の組み合わせを含む、粉末を含み、ｘは、１〜４である、項目４３〜４７のうちのいずれかに記載の電池。
（項目４９）
前記安定剤は、ＳｉＯ２粒子、ＺｒＯ２粒子、およびＺｎＯ粒子を含む、粉末を含む、項目４３〜４８のうちのいずれかに記載の電池。
（項目５０）
前記ＺｎＯ粒子は、前記ＺｎＯ粒子の重量で、約１重量％から約１０重量％の第２のドーパントでドープされ、前記第２のドーパントは、Ａｌ２Ｏ３を含む、項目４９に記載の電池。
（項目５１）
カソードを生成する方法であって、
銀を提供するステップと、
わずか約１００ｎｍの平均粒径を有する粉末を含む、安定剤を提供するステップと、
前記銀材料を、前記安定剤の１つ以上の粒子と関連付けるステップと
を含む、方法。
（項目５２）
前記銀は、Ａｇ、ＡｇＯ、Ａｇ２Ｏ、Ａｇ２Ｏ３、ＡｇＯＨ、Ａｇ（ＯＨ）２、Ａｇ（ＯＨ）３、ＡｇＯＯＨ、ＡｇＯＮａ、ＡｇＯＫ、ＡｇＯＬｉ、ＡｇＯＲｂ、ＡｇＯＯＮａ、ＡｇＯＯＫ、ＡｇＯＯＬｉ、ＡｇＯＯＲｂ、ＡｇＣｕＯ２、ＡｇＦｅＯ２、ＡｇＭｎＯ２、Ａｇ２ＣｕＭｎＯ４、それらの任意の水和物、またはそれらの任意の組み合わせを含む、項目５１に記載の方法。
（項目５３）
前記銀材料はさらに、Ｐｂ、Ｂ、Ａｌ、Ｇａ、Ｚｎ、Ｎｉ、Ｐｄ、Ｉｎ、Ｆｅ、またはそれらの任意の組み合わせを含む、項目５１または５２のいずれか一方に記載の方法。
（項目５４）
前記安定剤は、ＺｎＯ、ＳｉＯ２、ＺｒＯ２、ＴｉＯ２、Ａｌ２Ｏ３、ＭｇＯ、ＳｉＣ、Ｉｎ２Ｏ３、Ｈｏ２Ｏ３、ＺｎＴｉＯ３、Ｂ２Ｏ３、ＬｉＡｌＯ２、ＢａＴｉＯ３、Ｌｉ４−ｘＣａｘＳｉＯ４、Ｌｉ４−ｘＭｇｘＳｉＯ４、Ｂｉ２Ｏ３、Ｙｂ２Ｏ３、ＭｎＯ２、ウルトラマリン、またはそれらの任意の組み合わせを含む、粉末を含み、ｘは、１〜４である、項目５１〜５３のうちのいずれかに記載の方法。
（項目５５）
前記安定剤は、ＳｉＯ２粒子、ＺｒＯ２粒子、およびＺｎＯ粒子を含む、粉末を含む、項目５５に記載の方法。
（項目５６）
銀カソードのクーロン効率を向上させる方法であって、
安定剤を前記銀カソードに添加するステップを含み、
前記安定剤は、粉末を含み、前記粉末は、わずか約２５０ｎｍの平均粒径を有する、方法。
（項目５７）
前記銀カソードは、Ａｇ、ＡｇＯ、Ａｇ２Ｏ、Ａｇ２Ｏ３、ＡｇＯＨ、Ａｇ（ＯＨ）２、Ａｇ（ＯＨ）３、ＡｇＯＯＨ、ＡｇＯＮａ、ＡｇＯＫ、ＡｇＯＬｉ、ＡｇＯＲｂ、ＡｇＯＯＮａ、ＡｇＯＯＫ、ＡｇＯＯＬｉ、ＡｇＯＯＲｂ、ＡｇＣｕＯ２、ＡｇＦｅＯ２、ＡｇＭｎＯ２、Ａｇ２ＣｕＭｎＯ４、それらの任意の水和物、またはそれらの任意の組み合わせを含む、項目５６に記載の方法。
（項目５８）
前記安定剤は、ｐ型半導体、ｎ型半導体、またはそれらの任意の組み合わせを含む、粉末を含む、項目５６または５７のいずれか一方に記載の方法。
（項目５９）
前記安定剤は、ＺｎＯ、ＳｉＯ２、ＺｒＯ２、ＴｉＯ２、Ａｌ２Ｏ３、ＭｇＯ、ＳｉＣ、Ｉｎ２Ｏ３、Ｈｏ２Ｏ３、ＺｎＴｉＯ３、Ｂ２Ｏ３、ＬｉＡｌＯ２、ＢａＴｉＯ３、Ｌｉ４−ｘＣａｘＳｉＯ４、Ｌｉ４−ｘＭｇｘＳｉＯ４、Ｂｉ２Ｏ３、Ｙｂ２Ｏ３、ＭｎＯ２、ウルトラマリン、またはそれらの任意の組み合わせを含む、粉末を含み、ｘは、１〜４である、項目５６〜５８のうちのいずれかに記載の方法。
（項目６０）
前記銀カソードの重量で、約７重量％以下の前記安定剤を添加するステップをさらに含む、項目５６〜５９のうちのいずれかに記載の方法。
（項目６１）
前記銀カソードの重量で、約０．０１重量％から約０．３重量％の安定剤を添加するステップをさらに含む、項目５６〜６０のうちのいずれかに記載の方法。
（項目６２）
前記銀カソードはさらに、Ｐｂ、Ｂ、Ａｌ、Ｇａ、Ｚｎ、Ｎｉ、Ｐｄ、Ｉｎ、Ｆｅ、またはそれらの任意の組み合わせを含む、項目５６〜６１のうちのいずれかに記載の方法。
（項目６３）
前記銀カソードは、Ｐｂ、Ｂ、Ａｌ、Ｇａ、Ｚｎ、Ｎｉ、Ｐｄ、Ｉｎ、Ｆｅ、またはそれらの任意の組み合わせを含む、ドーパントでドープされる、項目５６〜６２のうちのいずれかに記載の方法。
（項目６４）
前記銀カソードは、Ｐｂ、Ｂ、Ａｌ、Ｇａ、Ｚｎ、Ｎｉ、Ｐｄ、Ｉｎ、Ｆｅ、またはそれらの任意の組み合わせを含む、コーティング剤で被覆される、項目５６〜６３のうちのいずれかに記載の方法。
（項目６５）
前記銀カソードは、Ｇａを含む、第１のドーパントでドープされ、前記銀カソードは、Ｐｂを含む、コーティング剤で被覆される、項目５６〜６４のうちのいずれかに記載の方法。
（項目６６）
前記安定剤は、ＺｎＯを含む、粉末を含む、項目５６〜６５のうちのいずれかに記載の方法。
（項目６７）
前記ＺｎＯは、Ａｌ２Ｏ３、酸化鉄、酸化インジウム、またはそれらの任意の組み合わせを含む、第２のドーパントでドープされる、項目６６に記載の方法。
（項目６８）
前記ＺｎＯは、Ａｌ２Ｏ３を含む、第２のドーパントでドープされる、項目６７に記載の方法。
（項目６９）
前記安定剤は、ＺｒＯ２を含む、粉末を含む、項目５６〜６８のうちのいずれかに記載の方法。
（項目７０）
前記安定剤は、ＳｉＯ２を含む、粉末を含む、項目５６〜６９のうちのいずれかに記載の方法。
（項目７１）
前記安定剤は、粉末を含み、前記粉末は、ＳｉＯ２、ＺｒＯ２、およびＺｎＯを含む、複数の粒子を含む、項目５６〜７０のうちのいずれかに記載の方法。
（項目７２）
前記安定剤は、ＳｉＯ２粒子、ＺｒＯ２粒子、およびＺｎＯ粒子を含む、粉末を含む、項目５６〜７０のうちのいずれかに記載の方法。
（項目７３）
前記ＺｎＯ粒子は、Ａｌ２Ｏ３でドープされる、項目７２に記載の方法。
（項目７４）
前記ＺｎＯ粒子は、前記ＺｎＯ粒子の重量で、約１重量％から約１０重量％のＡｌ２Ｏ３でドープされる、項目７３に記載の方法。
（項目７５）
前記銀カソードはさらに、結合剤を含む、項目５６〜７４のうちのいずれかに記載の方法。
（項目７６）
前記結合剤は、ＰＴＦＥを含む、項目７５に記載の方法。
（項目７７）
再充電可能バッテリであって、
銀と、安定剤とを含む、カソード活性物質を含むカソードと、
亜鉛を含むアノードと、
電解質と
を含み、
前記安定剤は、２５０ｎｍ以下の平均粒径を有する粉末を含み、前記再充電可能バッテリは、少なくとも約１００回の連続充電サイクルの期間にわたって、放電につき少なくとも約２００ｍＡｈ／ｇの銀を提供する、再充電可能バッテリ。
（項目７８）
前記バッテリは、少なくとも約１２０回の連続充電サイクルの期間にわたって、放電につき少なくとも約２００ｍＡｈ／ｇの銀を提供する、項目７７に記載の再充電可能バッテリ。
（項目７９）
前記バッテリは、少なくとも約１００回の連続充電サイクルの期間にわたって、放電につき少なくとも約２００ｍＡｈ／ｇの銀を提供する、項目７８に記載の再充電可能バッテリ。
（項目８０）
前記バッテリは、わずか約２５０回の連続充電サイクルの期間にわたって、放電につき少なくとも約２０ｍＡｈ／ｇの銀を提供する、項目７９に記載の再充電可能バッテリ。
（項目８１）
前記銀は、Ａｇ、ＡｇＯ、Ａｇ２Ｏ、Ａｇ２Ｏ３、ＡｇＯＨ、Ａｇ（ＯＨ）２、Ａｇ（ＯＨ）３、ＡｇＯＯＨ、ＡｇＯＮａ、ＡｇＯＫ、ＡｇＯＬｉ、ＡｇＯＲｂ、ＡｇＯＯＮａ、ＡｇＯＯＫ、ＡｇＯＯＬｉ、ＡｇＯＯＲｂ、ＡｇＣｕＯ２、ＡｇＦｅＯ２、ＡｇＭｎＯ２、Ａｇ２ＣｕＭｎＯ４、それらの任意の水和物、またはそれらの任意の組み合わせを含む、項目７７〜８０のうちのいずれかに記載の再充電可能バッテリ。
（項目８２）
前記安定剤は、ｐ型半導体、ｎ型半導体、またはそれらの任意の組み合わせを含む、粉末を含む、項目７７〜８１のうちのいずれかに記載の再充電可能バッテリ。
（項目８３）
前記安定剤は、ＺｎＯ、ＳｉＯ２、ＺｒＯ２、ＴｉＯ２、Ａｌ２Ｏ３、ＭｇＯ、ＳｉＣ、Ｉｎ２Ｏ３、Ｈｏ２Ｏ３、ＺｎＴｉＯ３、Ｂ２Ｏ３、ＬｉＡｌＯ２、ＢａＴｉＯ３、Ｌｉ４−ｘＣａｘＳｉＯ４、Ｌｉ４−ｘＭｇｘＳｉＯ４、Ｂｉ２Ｏ３、Ｙｂ２Ｏ３、ＭｎＯ２、ウルトラマリン、またはそれらの任意の組み合わせを含む、粉末を含み、ｘは、１〜４である、項目７７〜８２のうちのいずれかに記載の再充電可能バッテリ。
（項目８４）
前記カソード活性物質は、約７重量％以下の前記安定剤を含む、項目７７〜８３のうちのいずれかに記載の再充電可能バッテリ。
（項目８５）
前記カソード活性物質は、約０．０１重量％から約０．３重量％の前記安定剤を含む、項目７７〜８４のうちのいずれかに記載の再充電可能バッテリ。
（項目８６）
前記銀はさらに、Ｐｂ、Ｂ、Ａｌ、Ｇａ、Ｚｎ、Ｎｉ、Ｐｄ、Ｉｎ、Ｆｅ、またはそれらの任意の組み合わせを含む、項目７７〜８５のうちのいずれかに記載の再充電可能バッテリ。
（項目８７）
前記銀は、Ｐｂ、Ｂ、Ａｌ、Ｇａ、Ｚｎ、Ｎｉ、Ｐｄ、Ｉｎ、Ｆｅ、またはそれらの任意の組み合わせを含む、第１のドーパントでドープされる、項目７７〜８６のうちのいずれかに記載の再充電可能バッテリ。
（項目８８）
前記銀は、Ｐｂ、Ｂ、Ａｌ、Ｇａ、Ｚｎ、Ｎｉ、Ｐｄ、Ｉｎ、Ｆｅ、またはそれらの任意の組み合わせを含む、コーティング剤で被覆される、項目７７〜８７のうちのいずれかに記載の再充電可能バッテリ。
（項目８９）
前記銀は、Ｇａを含む、第１のドーパントでドープされ、前記銀は、Ｐｂを含む、コーティング剤で被覆される、項目７７〜８８のうちのいずれかに記載の再充電可能バッテリ。
（項目９０）
前記安定剤は、ＺｎＯを含む、粉末を含む、項目７７〜８９のうちのいずれかに記載の再充電可能バッテリ。
（項目９１）
前記ＺｎＯは、Ａｌ２Ｏ３、酸化鉄、酸化インジウム、またはそれらの任意の組み合わせを含む、第２のドーパントでドープされる、項目９０に記載の再充電可能バッテリ。
（項目９２）
前記ＺｎＯは、Ａｌ２Ｏ３を含む、第２のドーパントでドープされる、項目９１に記載の再充電可能バッテリ。
（項目９３）
前記安定剤は、ＺｒＯ２を含む、粉末を含む、項目７７〜９２のうちのいずれかに記載の再充電可能バッテリ。
（項目９４）
前記安定剤は、ＳｉＯ２を含む、粉末を含む、項目７７〜９３のうちのいずれかに記載の再充電可能バッテリ。
（項目９５）
前記安定剤は、粉末を含み、前記粉末は、ＳｉＯ２、ＺｒＯ２、およびＺｎＯを含む、複数の粒子を含む、項目７７〜９４のうちのいずれかに記載の再充電可能バッテリ。
（項目９６）
前記安定剤は、ＳｉＯ２粒子、ＺｒＯ２粒子、およびＺｎＯ粒子を含む、粉末を含む、項目７７〜９４のうちのいずれかに記載の再充電可能バッテリ。
（項目９７）
前記ＺｎＯ粒子は、Ａｌ２Ｏ３でドープされる、項目９６に記載の再充電可能バッテリ。
（項目９８）
前記ＺｎＯ粒子は、前記ＺｎＯ粒子の重量で、約１重量％から約１０重量％のＡｌ２Ｏ３を含む、項目９７に記載の再充電可能バッテリ。
（項目９９）
前記カソード材料はさらに、結合剤を含む、項目７７〜９８のうちのいずれかに記載の再充電可能バッテリ。
（項目１００）
前記結合剤は、ＰＴＦＥを含む、項目９９に記載の再充電可能バッテリ。
（項目１０１）
再充電可能バッテリであって、
銀と、安定剤とを含む、カソード活性物質を含むカソードと、
亜鉛を含むアノードと、
電解質と
を含み、
前記安定剤は、約２５０ｎｍ以下の平均粒径を有する粉末を含み、前記再充電可能バッテリは、少なくとも約１００回の連続充電サイクルの期間にわたって、放電につき少なくとも約１４０ｍＡｈ／ｇの銀のバッテリ容量を提供する、再充電可能バッテリ。
（項目１０２）
前記バッテリは、少なくとも約１５０回の連続充電サイクルの期間にわたって、放電につき少なくとも約１４０ｍＡｈ／ｇの銀のバッテリ容量を提供する、項目１０１に記載の再充電可能バッテリ。
（項目１０３）
前記バッテリは、少なくとも約１００回の連続充電サイクルの期間にわたって、放電につき約１４０ｍＡｈ／ｇより多くの銀のバッテリ容量を提供する、項目１０２に記載の再充電可能バッテリ。
（項目１０４）
前記バッテリは、わずか約１０００回の連続充電サイクルの期間にわたって、少なくとも約１４Ａｈ／ｇの銀総容量を提供する、項目１０３に記載の再充電可能バッテリ。
（項目１０５）
前記バッテリは、少なくとも約１５０回の連続充電サイクルの期間にわたって、放電につき少なくとも約２００ｍＡｈ／ｇの銀を提供する、項目１０４に記載の再充電可能バッテリ。
（項目１０６）
前記銀は、Ａｇ、ＡｇＯ、Ａｇ２Ｏ、Ａｇ２Ｏ３、ＡｇＯＨ、Ａｇ（ＯＨ）２、Ａｇ（ＯＨ）３、ＡｇＯＯＨ、ＡｇＯＮａ、ＡｇＯＫ、ＡｇＯＬｉ、ＡｇＯＲｂ、ＡｇＯＯＮａ、ＡｇＯＯＫ、ＡｇＯＯＬｉ、ＡｇＯＯＲｂ、ＡｇＣｕＯ２、ＡｇＦｅＯ２、ＡｇＭｎＯ２、Ａｇ２ＣｕＭｎＯ４、それらの任意の水和物、またはそれらの任意の組み合わせを含む、項目１０１〜１０５のうちのいずれかに記載の再充電可能バッテリ。
（項目１０７）
前記安定剤は、ｐ型半導体、ｎ型半導体、またはそれらの任意の組み合わせを含む、粉末を含む、項目１０１〜１０６のうちのいずれかに記載の再充電可能バッテリ。
（項目１０８）
前記安定剤は、ＺｎＯ、ＳｉＯ２、ＺｒＯ２、ＴｉＯ２、Ａｌ２Ｏ３、ＭｇＯ、ＳｉＣ、Ｉｎ２Ｏ３、Ｈｏ２Ｏ３、ＺｎＴｉＯ３、Ｂ２Ｏ３、ＬｉＡｌＯ２、ＢａＴｉＯ３、Ｌｉ４−ｘＣａｘＳｉＯ４、Ｌｉ４−ｘＭｇｘＳｉＯ４、Ｂｉ２Ｏ３、Ｙｂ２Ｏ３、ＭｎＯ２、ウルトラマリン、またはそれらの任意の組み合わせを含む、粉末を含む、項目１０１〜１０７のうちのいずれかに記載の再充電可能バッテリ。
（項目１０９）
前記カソード活性物質は、前記カソード活性物質の重量で、約０．２重量％以下の安定剤を含む、項目１０１〜１０８のうちのいずれかに記載の再充電可能バッテリ。
（項目１１０）
前記カソード活性物質は、前記カソード活性物質の重量で、約０．０１重量％から約０．２重量％の安定剤を含む、項目１０１〜１０９のうちのいずれかに記載の再充電可能バッテリ。
（項目１１１）
前記カソード活性物質はさらに、Ｐｂ、Ｂ、Ａｌ、Ｇａ、Ｚｎ、Ｎｉ、Ｐｄ、Ｉｎ、Ｆｅ、またはそれらの任意の組み合わせを含む、項目１０１〜１１０のうちのいずれかに記載の再充電可能バッテリ。
（項目１１２）
前記銀はさらに、Ｐｂ、Ｂ、Ａｌ、Ｇａ、Ｚｎ、Ｎｉ、Ｐｄ、Ｉｎ、Ｆｅ、またはそれらの任意の組み合わせを含む、項目１０１〜１１１のうちのいずれかに記載の再充電可能バッテリ。
（項目１１３）
前記銀は、Ｐｂ、Ｂ、Ａｌ、Ｇａ、Ｚｎ、Ｎｉ、Ｐｄ、Ｉｎ、Ｆｅ、またはそれらの任意の組み合わせを含む、コーティング剤で被覆される、項目１０１〜１１２のうちのいずれかに記載の再充電可能バッテリ。
（項目１１４）
前記銀は、Ｇａを含む、第１のドーパントでドープされ、前記銀は、Ｐｂを含む、コーティング剤で被覆される、項目１０１〜１１３のうちのいずれかに記載の再充電可能バッテリ。
（項目１１５）
前記安定剤は、ＺｎＯを含む、粉末を含む、項目１０１〜１１４のうちのいずれかに記載の再充電可能バッテリ。
（項目１１６）
前記ＺｎＯは、Ａｌ２Ｏ３、酸化鉄、酸化インジウム、またはそれらの任意の組み合わせを含む、第２のドーパントでドープされる、項目１１５に記載の再充電可能バッテリ。
（項目１１７）
前記ＺｎＯは、Ａｌ２Ｏ３を含む、第２のドーパントでドープされる、項目１１６に記載の再充電可能バッテリ。
（項目１１８）
前記安定剤は、ＺｒＯ２を含む、粉末を含む、項目１０１〜１１７のうちのいずれかに記載の再充電可能バッテリ。
（項目１１９）
前記安定剤は、ＳｉＯ２を含む、粉末を含む、項目１０１〜１１８のうちのいずれかに記載の再充電可能バッテリ。
（項目１２０）
前記安定剤は、粉末を含み、前記粉末は、ＳｉＯ２、ＺｒＯ２、およびＺｎＯを含む、複数の粒子を含む、項目１０１〜１１９のうちのいずれかに記載の再充電可能バッテリ。
（項目１２１）
前記安定剤は、ＳｉＯ２粒子、ＺｒＯ２粒子、およびＺｎＯ粒子を含む、粉末を含む、項目１０１〜１１９のうちのいずれかに記載の再充電可能バッテリ。
（項目１２２）
前記ＺｎＯ粒子は、Ａｌ２Ｏ３を含む、第２のドーパントでドープされる、項目１２１に記載の再充電可能バッテリ。
（項目１２３）
前記ＺｎＯ粒子は、前記ＺｎＯ粒子の重量で、約１重量％から約１０重量％のＡｌ２Ｏ３を含む、項目１２１に記載の再充電可能バッテリ。
（項目１２４）
再充電可能バッテリであって、
銀と、安定剤とを含む、カソード活性物質を含むカソードと、
亜鉛を含むアノードと、
電解質と
を含み、
前記安定剤は、約２５０ｎｍ以下の平均粒径を有する粉末を含み、前記再充電可能バッテリは、わずか約１０００回の連続充電サイクルの期間にわたって、１グラムの銀につき少なくとも約１２Ａｈの総バッテリ容量を提供する、再充電可能バッテリ。